(57)【要約】  バインダーと生物学的に活性な物質を含んでいる自己研磨性防汚塗料において、生物学的に活性な物質は水の存在下に分解可能であり、かつ水へ曝露された外側塗料層に酸素欠乏環境をつくり出すように分解プロセスにおいて酸素を消費するように選ばれる。【特許請求の範囲】
【請求項１】
バインダーと生物学的に活性な物質を含んでいる自己研磨性防汚もしくは船底塗料であって、
前記生物学的に活性な物質は水の存在下分解可能であり、かつ水へ曝露された塗料層に酸素欠乏環境をつくり出すように分解プロセスの間酸素を消費するように選ばれることを特徴とする自己研磨性防汚塗料。
【請求項２】
前記塗料表面上で藻類の生育を制限するための光合成阻害剤を含んでいることを特徴とする請求項１の自己研磨性防汚塗料。
【請求項３】
生物学的に活性な物質は生物学的起源の材料を含んでいることを特徴とする請求項１または２の自己研磨性防汚塗料。
【請求項４】
生物学的に活性な物質はタンパク質に富む材料を含んでいることを特徴とする請求項３の自己研磨性防汚塗料組成物。
【請求項５】
生物学的に活性な物質は塗料組成物中に均一に分散した粉末物質であることを特徴とする請求項１ないし４のいずれかの自己研磨性防汚塗料。
【請求項６】
粉末は０．１ｍｍと０．００１ｍｍの間の粒子サイズを持っていることを特徴とする請求項５の自己研磨性防汚塗料組成物。
【請求項７】
生物学的に活性な物質は大豆粉であることを特徴とする請求項５または６の自己研磨性防汚塗料組成物。
【発明の詳細な説明】
【技術分野】
【０００１】
本発明は、請求項１の前文に規定した種類の自己研磨性防汚塗料もしくは船底塗料に関する。
【０００２】
従って本発明は、外側塗料層が水との摩擦によって磨耗し、そして塗料層へ付着することができた生物が前記層と共に運び去られるように比較的低い機械的強度のバインダーを含んでいる防汚塗料に関する。
【背景技術】
【０００３】
船舶が水中で一般に静止している時、防汚塗料の表面へ付着する生物の数を減らす意図をもって、塗料層を滑り易くすることが知られている。さらに、自己研磨性塗料の露出面へ生物が付着する傾向をさらに減らすための添加剤を塗料へ添加することも知られている。環境面から受入れることができ、そして海洋生物、特に例えば軟体動物、ふじつぼ等の生物が自己研磨性塗料の表面に付着する傾向もしくは能力をコントロールするためにこれ迄使用されている生物学的に活性な物質は問題の多い低い効果を持っている。有効であるけれども、他の物質、例えば酸化銅またはスズ塩またはＴＢＴのような金属化合物は、一般に環境面から受入れられない。
【発明の開示】
【０００４】
従って本発明の目的の一つは、海洋生物、例えば軟体動物、ふじつぼ等にとって水へ露出した塗料層への付着を困難にするのに有効な環境面で受入れられる物質を含んでいる自己研磨塗料を提供することである。
【０００５】
本発明の他の目的は、塗料の表面へ付着した藻類の光合成プロセスを妨害する物質をも含んでいる自己研磨性塗料を提供することである。
【０００６】
本発明のこれらの目的は、請求項１に従った塗料によって完全にまたは部分的に達成される。本発明のさらなる具体例は特許請求の範囲の従属項から明らかであろう。
【０００７】
本発明は、海洋生物、特に軟体動物は低い酸素含量を有する塗料表面ヘは低い付着傾向を有するとの知見に基いている。本発明はまた、露出した外側塗料層は、水の存在下周囲の湖水／海水層から酸素を消費しながら分解する材料を塗料へ含めることにより、水環境内においてそのような低い酸素含量を与えることができるとの知見に基いている。その低い酸素含量のため、そして多分前記材料の分解生産物のため、塗料層中のポアおよび表面不規則性（特に前記自己研磨性塗料の多孔質外側層）に受入れられている事実によって薄く、そして移動困難な水の層は、軟体動物にとってフレッドリーでない環境を作り出す。
【発明を実施するための最良の形態】
【０００８】
前記物質は生物学的または化学的性格のものでよい。
【０００９】
好ましい一具体例において、使用される材料は生物学的材料、好ましくはタンパクに富む材料、例えば大豆粉のような植物材料である。そのような材料、例えば大豆粉は好適には０．１〜０．００１ｍｍの範囲内の粒子サイズを持ち、そしてバインダー中に均一に分散しているであろう。
【００１０】
少なくともいくつかの場合には、材料の分解生産物は、藻類に養分を提供することができるため、藻類に対して有益な環境を提供し得る。それ故、本発明に従い、本発明の塗料へ塗料表面へ付着する藻類の光合成プロセスを妨害する物質を含めることを提案する。光合成阻害剤はこの分野で良く知られており、有効投与量において投与される時比較的少ない環境負荷効果を持っている。
【００１１】
Ｉｒｇａｒｏｌは既知の自己研磨性塗料と相溶性の光合成阻害剤である。ＷＯ００／７７１０３は、請求項１の前文で規定した種類の防汚塗料組成物を開示している。この文献で言及している以前の他の特許明細書もこの点に関して関心となることができる。
【００１２】
意図的な自己研磨効果を提供する好適な塗料組成物は、前記ＷＯ００／７７１０３から読取ることができる。
【実施例】
【００１３】
酸化銅を除き、そして粒子サイズ０．０１ｍｍの乾燥大豆粉に代えて、ＷＯ００／７７１０３に記載されたモデル塗料組成物Ａに相当する塗料組成物が調製された。この塗料はＷＯ００／７７１０３に与えた指示に従って表面層に塗布された。
【００１４】
そのようなモデル塗料組成物Ａは、トリイソプロピルシリルアクリレート固形分９８体積％、水素物質Ｄｉｓｐｅｒｂｉｋ  １６４（例えばＢｙｋ  Ｃｈｅｍｉｅ，ドイツ）固形分２体積％，シリカＡｅｒｏｓｉｌ  ２００（例えばＤｅｇｕｓｓａ、ドイツ）固形分２体積％、変性ポリエチレンワックスＡｄｉｔｉｘ  Ｍ６０  Ｘ（例えばＳｕｐｅｒｏｌｏｎｉ、イタリー）固形分２体積％，大豆粉固形分３６体積％を含むことができる。固形分体積比５０、溶剤キシレン。
【００１５】
この塗料はバルト海に横たわる船に防汚塗料として適用された。水環境へ露出された時、大豆粉粒子は、隣接する水の層から酸素を塗料の外側層が消費するにつれ、生物学的分解プロセスを受けた。軟体動物は外側塗料層へ付着する低い傾向を持つことが見られた。
【００１６】
大豆粉の分解産物は藻類の生育を増強することが見られた。同じ組成でしかし大豆粉（酸化銅なしの、そしてＩｒｇａｒｏｌ（登録商標）０．０５％を含む）比較塗料は、軟体動物の生育には効果がなかったが、しかしその除藻効果の結果として、水と接触する塗料表面に藻類の生育に顕著な制限を有していた。
【００１７】
この実施例は、隣接する水の層から酸素を消費しながら水の存在で分解する材料の有意割合を含んでいる自己研磨性防汚塗料は塗料上の軟体動物の生育を制限し、そして塗料へ含められた光合成阻害剤は塗料表面の藻類の生育の増加をコントロールすることができることを示している。
【００１８】
塗料に含まれる生物学的活性物質の量は、塗料の期待される寿命にわたって必要な酸素消費に相当するであろう。
【００１９】
生物学的に活性な物質は、自己研磨性塗料のウエット表面層に存在する水に前記酸素消費を提供する化学物質および生物学的物質の中から選ぶことができ、前記表面層はスポンジ様であり、それによって含まれている水の移動度を有意に制限する。
【００２０】
本発明によれば、水環境において分解する時酸素を消費する生物学的材料を使用することが好ましい。大豆粉に加え、魚粉、卵粉、粉砕した海草および他の同様な材料を使用することができる。
【００２１】
生物学的に活性な材料は、本発明の防汚塗料組成物中、特に乾燥大豆粉が添加される上で例示した塗料組成物に関し、１０〜１５重量％に相当する量で添加される。
【国際調査報告】
2005538208.tif 000002
2005538208.tif 000003
2005538208.tif 000004